УЛУЧШЕННЫЕ МОНОВИНИЛИДЕНОВЫЕ АРОМАТИЧЕСКИЕ ПОЛИМЕРНЫЕ КОМПОЗИЦИИ, ВКЛЮЧАЮЩИЕ ПОЛИ-АЛЬФА-ОЛЕФИНОВЫЕ ДОБАВКИ

1. Композиция, содержащая (А) модифицированный каучуком моновинилиденовый ароматический полимер и (Б) эффективное количество поли-альфа-олефина, обладающего динамической вязкостью примерно от 40 до 500 сантипуаз (сП) при температуре 40°С.
2. Композиция по п.1, в которой РАО находится в количестве, по меньшей мере, от 0,1 до 10 вес.% от суммарной массы модифицированного каучуком моновинилиденового ароматического полимера и РАО.
3. Композиция по п.2, в которой динамическая вязкость РАО составляет, по меньшей мере, примерно 50 сП при температуре 40°С.
4. Композиция по п.2, в которой динамическая вязкость РАО меньше или равна примерно 400 сП при температуре 40°С.
5. Композиция по п.1, в которой модифицированный каучуком моновинилиденовый ароматический полимер представляет собой модифицированный каучуком полистирол (HIPS) или модифицированный бутадиеновым каучуком сополимер стирола-акрилонитрила (ABS).
6. Композиция по п.1, в которой РАО представляет собой олигомер на основе одного или нескольких альфа-олефинового(ых) мономера(ов), выбираемых из группы, включающей гексен, октен, децен, додецен и тетрадецен.
7. Композиция по п.1, в которой РАО представляет собой олигомер на основе смеси альфа-олефиновых мономеров октена, децена и додецена.
8. Композиция по п.1, в которой РАО представляет собой олигомер на основе смеси альфа-олефиновых мономеров, содержащей децен.
9. Композиция по п.1, в которой РАО представляет собой олигомер на основе смеси альфа-олефиновых мономеров, содержащей додецен.
10. Композиция по п.1, в которой РАО содержится в количестве, по меньшей мере, примерно от 1 до 7 вес.% от суммарной массы модифицированного каучуком моновинилиденового ароматического полимера и РАО.
11. Композиция по п.1, для которой ударная вязкость по Изоду с надрезом при испытании согласно стандарту ISO 180/1A повышается, по меньшей мере, на 10% по сравнению с образцом сравнения, не содержащим РАО.
12. Композиция по п.11, для которой ударная вязкость по Изоду с надрезом улучшается, по меньшей мере, на 20%.
13. Композиция по п.12, для которой ударная вязкость по Изоду с надрезом улучшается, по меньшей мере, на 30%.
14. Композиция по п.1, для которой испытуемый образец, полученный из данной композиции, при испытании в соответствии с методикой стандарта ISO 527-2 сохраняет более 30% своего исходного удлинения после семидневного воздействия кукурузного масла при 1%-ном растяжении в соответствии с методикой стандарта ISO-4599.
15. Композиция по п.14, для которой испытуемый образец сохраняет более 40% своего исходного удлинения.
16. Композиция по п.15, для которой испытуемый образец сохраняет более 50% своего исходного удлинения.
17. Композиция по п.1, для которой испытуемый образец, полученный из данной композиции, при испытании в соответствии с методикой стандарта ASTM D-1525 (120°C/ч) проявляет температуру термостойкости по Вика более 102°С.
18. Способ получения улучшенного модифицированного каучуком моновинилиденового ароматического полимера, включающий в себя стадию смешения в виде добавки эффективного количества РАО, обладающего динамической вязкостью примерно от 40 до 500 сантипуаз (сП), с модифицированным каучуком моновинилиденовым ароматическим полимером при температуре 40°С.
19. Способ по п.18, при котором РАО смешивают в виде добавки с модифицированным каучуком моновинилиденовым ароматическим полимером, вводя в полимеризационный процесс до или в ходе получения полимера полимеризацией составляющих его мономеров.
20. Изделие, содержащее композицию по п.1.